(57)【要約】【課題】強度の高い電波吸収体を提供する。【解決手段】ガラス繊維又は有機繊維を添加して強化した樹脂に導電性酸化チタンと所望により導電性カーボンブラックを配合して電波吸収体を製作する。【選択図】図２
2007201114.tif 000002
【特許請求の範囲】
【請求項１】
ガラス繊維又は有機繊維を添加して強化した樹脂に導電性酸化チタン又は導電性酸化チタンと導電性カーボンブラックとの複合物を配合してなる電波吸収体。
【請求項２】
前記ガラス繊維又は前記有機繊維の添加量は10〜50体積％である請求項１に記載の電波吸収体。
【請求項３】
前記有機繊維はポリエステル又はポリエチレンである請求項１又は２に記載の電波吸収体。
【請求項４】
前記導電性酸化チタンの配合量は、1.1〜9.1体積％である請求項１〜３のいずれかに記載の電波吸収体。
【請求項５】
前記導電性カーボンブラックを3.1体積％以下に配合してなる請求項１〜４のいずれかに記載の電波吸収体。
【発明の詳細な説明】
【技術分野】
【０００１】
本発明は、電磁波による障害防止に用いられる電波吸収体に関し、特に誘電体における誘電損失を利用した電波吸収体に関するものである。
【背景技術】
【０００２】
最近の携帯電話機やゲーム機器などに代表される電子機器の急速な普及に伴い、それらの電子機器が原因とみられる電磁波による障害が頻発している。特に、電磁波の干渉により航空機器や医療機器の誤動作を招くと、人命に関わる重大な事故につながる可能性がある。
【０００３】
このような電磁波の障害を防止する上において、電波吸収体を用いることは有効な手段のひとつである。
【０００４】
既に発明者らは、導電性酸化チタン等を樹脂等の基材に適量配合することにより、薄い厚さでありながら広帯域の電波を効率よく吸収することができる誘電損失を利用した電波吸収体を発明している（特許文献１を参照。）。
【特許文献１】特開２００２−５７４８５号公報
【発明の開示】
【発明が解決しようとする課題】
【０００５】
上記の特許文献１に記載の発明においては、樹脂などの高分子化合物を電波吸収体の基材として用いているため、電源コードのコネクタ部や電子機器の筐体などの荷重がかかる部分に用いるには強度が低いという課題が残されていた。
【０００６】
本発明は、このような課題に鑑みてなされたものであり、強度が高く高性能な電波吸収体を提供することを目的とするものである。
【課題を解決するための手段】
【０００７】
上記の目的を達成するため、本発明は、ガラス繊維又は有機繊維を添加して強化した樹脂に導電性酸化チタンと所望により導電性カーボンブラックを配合してなる電波吸収体である。
【０００８】
ガラス繊維又は有機繊維の配合量は、10〜50体積％であることが好ましい。
この有機繊維としては、ポリエステル又はポリエチレンを使用することができる。
【０００９】
また、導電性酸化チタンの配合量は1.1〜9.1体積％であることが好ましく、また導電性カーボンブラックは3.1体積％以下に配合することが好ましい。
【００１０】
上記のように構成された発明によれば、ガラス繊維又は有機繊維により強化された強度の高い高性能な電波吸収体を得ることができる。
【発明の効果】
【００１１】
本発明においては、ガラス繊維又は有機繊維を添加して強化した樹脂に、導電性酸化チタン又は導電性酸化チタンと導電性カーボンブラックとの複合体を配合することにより、強度が高く高性能な電波吸収体を提供することができる。
【発明を実施するための最良の形態】
【００１２】
本発明の実施の形態について、図面を参照して説明する。
本発明に係る電波吸収体は、ガラス繊維又は有機繊維を添加して強化した樹脂に導電性酸化チタンと所望により導電性カーボンブラックを配合してなる電波吸収体である。
【００１３】
電波吸収体の基材となる樹脂としては、例えば、熱可塑性樹脂、熱硬化性樹脂、各種ゴム、エラストマーなどが用いられる。
【００１４】
このような樹脂にガラス繊維又は有機繊維を添加することにより強度を向上させることができる。ガラス繊維又は有機繊維は、電波吸収体の性能に影響を与えることのないように比誘電率が極めて小さい、つまり電波に対して透明であるという点から選択されたものである。
【００１５】
なお、有機繊維としては、例えば、ポリエステルやポリエチレンが用いられる。
これらのガラス繊維又は有機繊維の配合量を10〜50体積％とすることにより、強度をより高くし、加工性を良好なものとすることができる。
【００１６】
理想的な電波吸収性能を得るための導電性酸化チタンと導電性カーボンブラックの配合量については、既に特許文献１において以下のように検討されている。
【００１７】
導電性酸化チタンは、電波吸収性能の広帯域化に効果があり、配合量を1.1〜９.１体積％とすることにより、材料の複素比誘電率が実部及び虚部ともに適正な値となり、マイクロ波帯域やミリ波帯域の電波との整合を良好にすることができる。
【００１８】
また、導電性カーボンブラックについては、複素比誘電率の実部及び虚部を高くして電波吸収性能に影響を及ぼすことなく電波吸収体の厚さを薄くすることを可能にするため配合することが望ましく、その配合量を3.1体積％以下とすることにより、加工性をより良好なものとすることができる。
【実施例】
【００１９】
ガラス短繊維を30体積％添加して強化したポリアミド樹脂（三菱ガス化学製レニー1091）に、導電性酸化チタン（石原産業製FT-2000）を10.2体積％を配合した材料から、厚さが2 mmの平板状の試料を作製して、ＶＨＳ社製自由空間誘電率測定装置により0.5〜6.0 GHz（入射角：0°）における複素比誘電率を測定した。
【００２０】
複素比誘電率の測定結果を図１に示す。図１は、横軸に複素比誘電率の実部を、縦軸にその虚部をそれぞれ取ったグラフである。
【００２１】
図１中に示す実線は、無反射条件を示すときに材料に求められる複素比誘電率を表す２次の無反射曲線であり、この曲線上に複素比誘電率をもつ材料を用いることにより理想的な電波吸収体を得ることができる。また、この無反射曲線上には、波長λと試料厚さｄとの比であるｄ／λをプロットすることができるため、対象とする電波の波長に応じた最適な厚さの電波吸収体を設計することができる。
【００２２】
この図１に示す測定結果より、電波の周波数が約5.8 GHzのときに無反射曲線上に測定値が存在することが分かる。このときのｄ／λの値は0.2であることから、試料とした電波吸収体の理想的な厚さは約10 mmであることが分かった。
【００２３】
そこで、同じ材料を用いて厚さが10 mmの平板状の試料を作製して電波の吸収性能を測定した。
【００２４】
電波の吸収性能の測定結果を図２に示す。図２は、横軸に周波数（GHz）を、縦軸に吸収性能（dB）を取ったグラフである。
【００２５】
図２より、吸収性能の最大値は約6.0 GHz付近で約35 dB以上あり、かつ優れた吸収性能の目安となる20 dB以上の吸収性能を示す周波数が広い範囲にわたることが分かる。
【００２６】
従って、この試料は電波吸収体として優れた性能を有することが明らかになった。
【図面の簡単な説明】
【００２７】
【図１】本発明に係る電波吸収体の複素比誘電率の測定結果である。
【図２】本発明に係る電波吸収体の電波吸収性能を示すグラフである。
【図１】
2007201114.tif 000003
【図２】
2007201114.tif 000004